(57)【特許請求の範囲】
【請求項１】
（ａ）バリア材料に布地が結合した積層体を含む外層であって、該積層体は４０時間洗浄後に１ｇ（Ｈ2Ｏ）以下の漏水率、１０００ｇ／ｍ2／２４ｈ以上の透湿度および０．３ｃｆｍ以上の空気透過率を有する；
（ｂ）該布地に隣接して配向した合成繊維断熱材料を含む断熱層；および
（ｃ）通気性の布地を含む内層
を含む衣類又は寝袋であって、６００ｉｎ3以下のパッキング容積を有している衣類又は寝袋。
【請求項２】
該外層が０．８ｃｆｍ以上の空気透過率を有することを特徴とする、請求項１に記載の衣類又は寝袋。
【請求項３】
該外層が４ｃｆｍ以上の空気透過率を有することを特徴とする、請求項１に記載の衣類又は寝袋。
【請求項４】
該内層が外層よりも大きい空気透過率を有することを特徴とする、請求項１に記載の衣類又は寝袋。
【請求項５】
該衣類又は寝袋が、４０時間洗浄後に１ｇ（Ｈ2Ｏ）以下の永続的な漏水率を有することを特徴とする、請求項１に記載の衣類又は寝袋。
【請求項６】
本質的に
（ａ）バリア材料に布地が結合した積層体を含む外層であって、該積層体は４０時間洗浄後に１ｇ（Ｈ2Ｏ）以下の漏水率、１０００ｇ／ｍ2／２４ｈ以上の透湿度および０．３ｃｆｍ以上の空気透過率を有する；
（ｂ）二つの通気性布地層の間に配向した合成繊維断熱材料を含む断熱層を含む断熱パッケージ層であって、該断熱パッケージはともにキルト加工されている
からなる衣類又は寝袋であって、６００ｉｎ3以下のパッキング容積を有している衣類又は寝袋。
【請求項７】
該外層が０．８ｃｆｍ以上の空気透過率を有することを特徴とする、請求項６に記載の衣類又は寝袋。
【請求項８】
該外層が４ｃｆｍ以上の空気透過率を有することを特徴とする、請求項６に記載の衣類又は寝袋。
【請求項９】
該断熱パッケージの各布地層が外層よりも大きい空気透過率を有することを特徴とする、請求項６に記載の衣類又は寝袋。
【請求項１０】
該衣類又は寝袋が、４０時間洗浄後に１ｇ（Ｈ2Ｏ）以下の永続的な漏水率を有することを特徴とする、請求項６に記載の衣類又は寝袋。
【請求項１１】
（ａ）バリア材料に布地が結合した積層体を含む外層であって、該積層体は４０時間洗浄後に１ｇ（Ｈ2Ｏ）以下の漏水率、１０００ｇ／ｍ2／２４ｈ以上の透湿度および０．３ｃｆｍ以上の空気透過率を有する；
（ｂ）合成繊維断熱材料を含む断熱層；および
（ｃ）通気性の布地を含む内層
を含む衣類又は寝袋であって、６００ｉｎ3以下のパッキング容積を有している衣類又は寝袋。
【請求項１２】
該外層が０．８ｃｆｍ以上の空気透過率を有することを特徴とする、請求項１１に記載の衣類又は寝袋。
【請求項１３】
該外層が４ｃｆｍ以上の空気透過率を有することを特徴とする、請求項１１に記載の衣類又は寝袋。
【請求項１４】
該内層が外層よりも大きい空気透過率を有することを特徴とする、請求項１１に記載の衣類又は寝袋。
【請求項１５】
該衣類又は寝袋が、４０時間洗浄後に１ｇ（Ｈ2Ｏ）以下の永続的な漏水率を有することを特徴とする、請求項１１に記載の衣類又は寝袋。
【請求項１６】
該衣類又は寝袋が４０ｇ／ｍ2以下の質量を有することを特徴とする、請求項１に記載の衣類又は寝袋。
【請求項１７】
該衣類又は寝袋が１５ｇ／ｍ2以下の質量を有することを特徴とする、請求項１に記載の衣類又は寝袋。
【請求項１８】
該衣類又は寝袋が６ｇ／ｍ2以下の質量を有することを特徴とする、請求項１に記載の衣類又は寝袋。
【請求項１９】
本質的に
（ａ）バリア材料に布地が結合した積層体を含む外層であって、該積層体は４０時間洗浄後に１ｇ（Ｈ2Ｏ）以下の漏水率、１０００ｇ／ｍ2／２４ｈ以上の透湿度および０．３ｃｆｍ以上の空気透過率を有する；
（ｂ）内側の通気性布地層に隣接して配向した合成繊維断熱材料を含む断熱層を含む断熱パッケージ層であって、該断熱パッケージはともにキルト加工されている
からなる衣類又は寝袋であって、６００ｉｎ3以下のパッキング容積を有している衣類又は寝袋。
【請求項２０】
該外層が０．８ｃｆｍ以上の空気透過率を有することを特徴とする、請求項１９に記載の衣類又は寝袋。
【請求項２１】
該外層が４ｃｆｍ以上の空気透過率を有することを特徴とする、請求項１９に記載の衣類又は寝袋。
【請求項２２】
該断熱パッケージの各布地層が外層よりも大きい空気透過率を有することを特徴とする、請求項１９に記載の衣類又は寝袋。
【請求項２３】
該衣類又は寝袋が、４０時間洗浄後に１ｇ（Ｈ2Ｏ）以下の永続的な漏水率を有することを特徴とする、請求項１９に記載の衣類又は寝袋。
【請求項２４】
本質的に
（ａ）バリア材料に布地が結合した積層体を含む外層であって、該積層体は４０時間洗浄後に１ｇ（Ｈ2Ｏ）以下の漏水率、１０００ｇ／ｍ2／２４ｈ以上の透湿度および０．３ｃｆｍ以上の空気透過率を有する；
（ｂ）合成繊維断熱材料を含む断熱層；および
（ｃ）通気性の布地を含む内層
からなる寝袋であって、該寝袋が６００ｉｎ3以下のパッキング容積を有している寝袋。
【請求項２５】
本質的に
（ａ）バリア材料に布地が結合した積層体を含む外層であって、該積層体は４０時間洗浄後に１ｇ（Ｈ2Ｏ）以下の漏水率、１０００ｇ／ｍ2／２４ｈ以上の透湿度および０．３ｃｆｍ以上の空気透過率を有する；
（ｂ）合成繊維断熱材料を含む断熱層；および
（ｃ）通気性の布地を含む内層
からなる衣類であって、該衣類が６００ｉｎ3以下のパッキング容積を有している衣類。
【請求項２６】
該衣類又は寝袋が４０ｇ／ｍ2以下の質量を有することを特徴とする、請求項６に記載の衣類又は寝袋。
【請求項２７】
該衣類又は寝袋が１５ｇ／ｍ2以下の質量を有することを特徴とする、請求項６に記載の衣類又は寝袋。
【請求項２８】
該衣類又は寝袋が６ｇ／ｍ2以下の質量を有することを特徴とする、請求項６に記載の衣類又は寝袋。
【請求項２９】
該寝袋が５００ｉｎ3以下のパッキング容積を有することを特徴とする、請求項２４に記載の寝袋。
【請求項３０】
該衣類が３００ｉｎ3以下のパッキング容積を有することを特徴とする、請求項２５に記載の衣類。
【発明の詳細な説明】
【技術分野】
【０００１】
本発明は、透湿性および耐水性があり、容易に詰め込み可能な、衣類や寝袋等の断熱保護物品に関する。
【背景技術】
【０００２】
軽量で輸送可能な、風雨からの保護物品を所望する人々は、バックパック、ダッフルバッグあるいはその他の輸送コンテナーに容易に詰め込み可能な、透湿性のある耐水性断熱物品を必要としている。
【０００３】
従来の防水または耐水性の透湿性断熱物品には、かさ高で、小さく巻いたり折り畳んだりしてパックなどの輸送手段に納めるためにそこから空気を抜くのに、非常に長い時間を要する等の問題があった。例えば、従来の防水透湿性断熱衣類および寝袋には、詰め込む前に空気を抜くのに比較的長い時間が必要であり、さらにそうした後でも、物品中に残存する空気によってパッキング容積が大きくなり、他の物品を収納するためのスペースが小さくなってしまう。
【０００４】
従って、透湿性および耐水性があり、容易に詰め込み可能な断熱保護物品が求められている。
【発明の概要】
【発明が解決しようとする課題】
【０００５】
本発明は、衣類や寝袋等の、短時間で簡単に小容積に詰め込み可能な、透湿性のある耐水性保護物品に関する。この物品は、バリア層に布地が結合した積層体を含む外層、断熱層、および通気性の布地を含む内層で構成されている。
【課題を解決するための手段】
【０００６】
一実施態様において、本発明の物品は、バリア層に布地が結合した積層体を含む外層、断熱層、および通気性の布地を含む内層で構成されており、上記積層体の漏水率は約１ｇ（Ｈ2Ｏ）以下、透湿度は約１０００ｇ／ｍ2／２４ｈ以上、空気透過率は約０．３ｃｆｍ以上である。また別の実施態様では、物品の外層は約０．８ｃｆｍ以上の空気透過率を有していてもよい。さらに別の実施態様では、物品の外層は約４ｃｆｍ以上の空気透過率を有していてもよい。
【０００７】
上記のように、物品の内層は通気性の布地を含む。一実施態様において内層は、最終製品に求められる特性に応じて、外層よりも大きい空気透過率を有するように選択することができる。
【０００８】
本発明の構造物の総質量は、物品に求められる性能特性に応じて広範囲に変化させることができる。本発明の物品の単位面積当たりの材料の質量は、とりわけ使用する構成物質の選択に依存する。好ましくは、本発明の物品の材料の質量は４０ｏｚ／ｙｄ2未満である。本発明の物品はまた、単位面積当たりの質量が３０ｏｚ／ｙｄ2未満、さらには１５ｏｚ／ｙｄ2未満となるように設計してもよい。使用にあたって質量が重大な要素であり、より低質量の構造物が望ましい場合は、物品の総質量は約１０ｏｚ／ｙｄ2以下または８ｏｚ／ｙｄ2以下、あるいはさらに６ｏｚ／ｙｄ2以下に調整することができる。
【０００９】
本物品は多数回の使用に耐えられるよう、十分な耐久性があることが望ましい場合がある。従って、本発明の一実施態様においては、本発明の物品は、約１ｇ（Ｈ2Ｏ）以下の永続的な漏水率を有する。これは４０時間洗浄後に測定するものであり、以下に詳細に述べる。
【００１０】
本発明の布地構成要素に用いることができる適当な布地構造としては、例えば織物、不織布、編地等が挙げられ、最終製品に求められる特性に応じて、その組成物は広範囲に変化させることができる。ナイロン、ポリエステル、ポリウレタン、綿およびその他の天然および合成材料は、本発明の意図する布地材料の範囲に含まれる。
【００１１】
積層体のバリア材料は、保護膜または保護フィルムであってもよい。この材料は、ポリエステル、ポリアミド、ポリケトン、ポリスルホン、ポリカーボネート、フルオロポリマー、ポリアクリレート、コポリエーテルエステル、コポリエーテルアミド、ポリウレタン、ポリ塩化ビニル、ポリテトラフルオロエチレンまたはポリオレフィンを含む材料群から選択することができるが、これらに限定されるものではない。延伸ポリテトラフルオロエチレン（ｅＰＴＦＥ）は、適当なバリア層の一例である。ｅＰＴＦＥには、親水性または疎水性ポリマーのコーティングを公知の方法で施してもよい。
【００１２】
本発明で用いることができる適当な断熱層には、典型的には結合繊維構造の形の合成繊維断熱材料（不織中綿など）が含まれる。適当な断熱層の市販の一例としては、極細マイクロファイバーから作られる不織構造が挙げられ、商標名プリマロフト（Ｐｒｉｍａｌｏｆｔ（Ｒ））として販売されている。物品中で断熱性を提供する他の類似材料も、本発明の範囲内であると考えられる。
【００１３】
本発明の新規物品の優れた特徴は、上記独自の構造によりパッキング性が向上することである。特に材料の特性によって、本物品は迅速かつ容易に小容量に詰め込むことができる。本発明の物品のパッキング容積は、従来の断熱物品と比べて驚くほど小さい。パッキング容積は、本発明の物品の構成材料に応じて調整することができる。例えばある実施態様では、約１０００ｉｎ3未満さらには約８００ｉｎ3未満、さらには約５００ｉｎ3未満、さらには３００ｉｎ3以下のオーダーのパッキング容積を有する衣類を構成することができる。さらに別の実施態様では、約１０００ｉｎ3未満さらには約８００ｉｎ3未満、さらには約６００ｉｎ3未満、さらには５００ｉｎ3以下のオーダーのパッキング容積を有する、本発明の寝袋を構成することができる。
【図面の簡単な説明】
【００１４】
上記要旨および下記発明の詳細な説明には、添付の図面を参照されたい。本発明を図示する目的で、目下好ましい実施態様を図面に示す。しかしながら本発明は、示された厳格な配置および手段に限定されるものではない。
【００１５】
【図１】本発明の物品の一実施態様の断面図である。
【図２】本発明の物品の別の実施態様の断面図である。
【発明を実施するための形態】
【００１６】
図１には、本発明の構造の第一の実施態様が示されている。特に物品１０の層状構造は、バリア層１４に積層された外側の布地１２を含み、物品１０の外層１６を形成している。断熱層１８は外層１６のバリア層１４に隣接して配向し、内側の布地層２０は断熱層１８に隣接して配向する。
【００１７】
図２に示される本発明の適当な構造の別の実施態様においては、物品３０の層状構造は、バリア層３４に積層した外側の布地３２を含み、物品３０の外層３６を形成する。断熱パッケージ４０は物品の外層３６に隣接して配向する。断熱パッケージ４０は断熱層４２を含み、内側の布地層４６と任意の追加布地層４４の間に配向している。追加布地層を持たない断熱パッケージの別の構造も、本発明の意図する構造の範囲内である。任意のキルティングステッチ４８を用いてもよく、物品の組み立ておよび使用において断熱層の安定化に役立つ。
【００１８】
測定および試験方法
水蒸気透過率
ＡＳＴＭ  Ｅ-９６、Ｐｒｏｃｅｄｕｒｅ  Ｂ「Ｓｔａｎｄａｒｄ  Ｔｅｓｔ  Ｍｅｔｈｏｄ  ｆｏｒ  Ｗａｔｅｒ  Ｖａｐｏｒ  Ｔｒａｎｓｍｉｓｓｉｏｎ  ｏｆ  Ｍａｔｅｒｉａｌｓ（材料の水蒸気透過率標準試験法）」に規定された手順に従って、材料の試験を行った。
【００１９】
耐水性／耐水圧性
ＦＥＤ-ＳＴＤ-１９１Ａ、Ｍｅｔｈｏｄ  ５５１６４に規定された手順に従って、材料の試験を行った。材料の性能を、測定した漏水率として記載する。
【００２０】
永続的な耐水性／耐水圧性
上記のように材料の耐水性を試験する。ただし試験は、材料を洗浄後４０時間後に行う。洗浄はサンプルを洗浄器に入れ、４０時間継続して行った。
【００２１】
空気透過率
ＡＳＴＭ  Ｄ７３７-０４  「Ｓｔａｎｄａｒｄ  Ｔｅｓｔ  Ｍｅｔｈｏｄ  ｆｏｒ  Ａｉｒ  Ｐｅｒｍｅａｂｉｌｉｔｙ  ｏｆ  Ｔｅｘｔｉｌｅ  Ｆａｂｒｉｃｓ  （布地の通気性の標準試験法）」に規定された手順に従って、材料の試験を行った。
【００２２】
パッキング容積
直径が５．５”で上部が開いた１／２”厚肉レキサン（Ｌｅｘａｎ）シリンダーおよび、シリンダー中にきちんと直立しシリンダーの壁で密閉されていないプランジャーを含む試験装置を用いた。プランジャーをシリンダーから取り外し、試験サンプルをシリンダーに挿入する。プランジャーをシリンダー内のサンプルの上に置く。４８ｌｂｆに達するまで、ゆっくりと重りを加える。重りはシリンダーの側面に接触しないように配向させる。重りが急速に解放された場合、その試験は無効とする。所望の重りが一旦加えられると、シリンダー基部からプランジャー底部へ向かって測定が行われ、平均圧縮高さが得られる。その後サンプルをシリンダーから取り外し、試験を繰り返す前に膨張させる。試験を５回繰り返し、データを平均する。プランジャーの面積（２３．７６平方インチ）と平均圧縮高さをかけて、圧縮された材料の容積を計算する。パッキング容積は平方インチ（ｉｎ3）であらわされる。
【００２３】
水侵入圧
水侵入圧は、標準試験法ＡＡＴＣＣ  １２７-２００３（標題「Ｗａｔｅｒ  Ｒｅｓｉｓｔａｎｃｅ：  Ｈｙｄｒｏｓｔａｔｉｃ  Ｐｒｅｓｓｕｒｅ  Ｔｅｓｔ（耐水性：静水圧試験）」の「オプション２-Ｈｙｄｒｏｓｔａｔｉｃ  Ｈｅａｄ  Ｔｅｓｔｅｒ（水圧ヘッドテスター）」を用いて測定した。
【００２４】
以下の実施例は本発明の実施および使用方法をあらわすが、本発明の範囲を限定するものではない。
【実施例】
【００２５】
実施例１
本発明の衣類を構築した。この衣類は、布地およびバリア層の積層体を含む外層、断熱層、および通気性の布地を含む内層を有する。
【００２６】
本実施例の積層体を、ナイロン織地（スタイル番号１３１９０７、ミリケン・アンド・カンパニー、サウスカロライナ州スパルタンバーグ）および米国特許第３，９５３，５６６号に記載の方法に従って製造された延伸ＰＴＦＥのバリア層を用いて構築した。特にナイロン織地層は、湿気硬化形ポリウレタンの分離ドットパターンを膜上にグラビア印刷し、続いてナイロン織地を一般的には米国特許第４，１９４，０４１号に記載の方法に従ってｅＰＴＦＥ膜へ挟むことによって、延伸ＰＴＦＥ層の一側面に接着した。積層に続いて、積層体のナイロン織地面をフルオロアクリレートベースの撥水処理でコーティングした。この積層体構造の特性を表１に示す。
【００２７】
６ｏｚ／ｙｄ2マルチダイアメーターポリエステル短繊維（プリマロフトスポーツ、プリマロフト、ニューヨーク州アルバニー）を含む断熱層を得た。衣類を構築する前に、断熱層を所望の大きさおよびパターンに切断した。
【００２８】
内側の布地層は、永続的撥水コートされ１．９ｏｚ／ｙｄ2である、カレンダー処理された１００％ナイロンリップストップ織地を含んでいた。
【００２９】
断熱層および内側の布地層は、断熱層のポリエステル繊維が移動をしないよう、あわせてキルト加工した。従来のキルティング方法を用いて、断熱層がスクリムと内側の布地層の間に位置するようにした。続いて上記の外層およびキルト加工された断熱層／内側の布地層を、従来の切断および裁縫衣類構築技術を用いてつなげ、組み立てた。得られた衣類の特性を表２に示す。
【００３０】
実施例２
布地およびバリア材料の積層体を含む外層、断熱層、および通気性の布地を含む内層を有する本発明の寝袋を構築した。本実施例の寝袋は、一方向により開いたバリア層を含む二層積層体がフルオロアクリレートベースのより厚い撥水処理コーティングを有する以外、実施例１に記載のものと同じ材料層を用いて作成した。二層積層体を含む外層の特性を表１に示す。本実施例の材料の単位面積当たりの複合質量は、約１０ｏｚ／ｙｄ2であった。
【００３１】
従来の切断および裁縫寝袋構築技術を用いて寝袋を作成した。得られた寝袋の特性を表２に示す。
【００３２】
実施例３
使用した断熱層が６ｏｚ／ｙｄ2ポリエステル連続フィラメント（クリマシールドＸＰ、クリマシールド、テネシー州クリントン）である以外は実施例２の記載と同様の方法で、本発明の別の物品を構築した。得られた構造は柔らかく、耐水性および通気性があり、種々の形態の断熱を用いてもよいことを確認した。
【００３３】
実施例４
二層積層体を構築するのに使用したナイロン織地をポリエステル編地（スタイル番号７５８６１６、ミリケン・アンド・カンパニー、サウスカロライナ州スパルタンバーグ）で置き換え、より目のあらい延伸ＰＴＦＥ膜を用いたこと以外は実施例１の記載と同様の方法で、本発明の別の物品を構築した。外層積層体の特性を表１に示した。
【００３４】
【表１】
0005662025.tif 000002
【００３５】
【表２】
0005662025.tif 000003
【００３６】
ここでは本発明の特定の実施態様を図示および記載しているが、本発明はこれらの図示および記載に限定されるものではない。以下の特許請求の範囲内で、本発明の一部として変更および改良を組み込み実施してもよいことは明らかである。
【図１】
0005662025.tif 000004
【図２】
0005662025.tif 000005